(57)【要約】【課題】塗工面における塗工スジや配管への負荷の小さい耐久性を有する水分散型粘着剤組成物を提供すること。【解決手段】炭素数４〜１８のアルキル基を有する（メタ）アクリル酸エステルを主成分とし、親水性モノマーを含むモノマー混合物と、メルカプト基を有するシラン系化合物を含む重合性混合物を重合して得られるポリマーを含む水分散型粘着剤組成物を提供する。【選択図】図１
2010001415.tif 000002
【特許請求の範囲】
【請求項１】
炭素数４〜１８のアルキル基を有する（メタ）アクリル酸アルキルエステルを主成分とし、親水性モノマーを含むモノマー混合物と、メルカプト基を有するシラン系化合物を含む重合性混合物を重合して得られるポリマーを含む水分散型粘着剤組成物。
【請求項２】
前記モノマー混合物がリン酸基含有ビニルモノマーをさらに含有する請求項1に記載の水分散型粘着剤組成物。
【請求項３】
前記モノマー混合物がシラン系モノマーをさらに含有する請求項1又は２のいずれか一項に記載の水分散型粘着剤組成物。
【請求項４】
前記モノマー混合物１００重量部に対して、前記メルカプト基を有するシラン系化合物を０．００１〜１重量部含むことを特徴とする、請求項１〜３のいずれか一項に記載の水分散型粘着剤組成物。
【請求項５】
前記モノマー混合物１００重量部に対して、前記シラン系モノマーを０．００１〜１重量部含むことを特徴とする、請求項３に記載の水分散型粘着剤組成物。
【請求項６】
前記水分散型粘着剤組成物のｐＨが７．０〜８．０であることを特徴とする請求項１〜５のいずれか一項に記載の水分散型粘着剤組成物。
【請求項７】
前記請求項１〜６のいずれか一項に記載の水分散型粘着剤組成物からなる粘着剤層が、基材上に積層されていることを特徴とする、水分散型粘着シート。
【請求項８】
前記請求項１〜６のいずれか一項に記載の水分散型粘着剤組成物からなる粘着剤層が、光学フイルム上に積層されていることを特徴とする、粘着型光学フイルム。
【請求項９】
請求項８に記載の粘着型光学フイルムが液晶パネルのガラス基板面に粘着剤層を介して配置されてなる画像表示装置。
【発明の詳細な説明】
【技術分野】
【０００１】
本発明は、水分散型粘着剤組成物、水分散型粘着シート、粘着型光学フイルム、画像表示装置に関する。
【背景技術】
【０００２】
従来より、偏光フイルム、位相差フイルム、輝度向上フイルム、視野角拡大フイルムなどの光学フイルムが、画像表示機器に用いられており、例えば、液晶ディスプレイ、有機エレクトロルミネセンス装置（有機ＥＬ表示装置）などの画像表示装置に貼着して用いられている。
【０００３】
画像表示装置に貼着される光学フイルムとして、光学フイルムに粘着剤を積層した粘着型光学フイルムが知られている。
【０００４】
また、近年、環境負荷の観点から、有機溶剤の使用を低減することが望まれており、溶媒として有機溶剤を使用する溶剤型粘着剤から、分散媒として水を使用する水分散型粘着剤への転換が粘着型光学フイルム等においても望まれている。
【０００５】
しかしながら、水分散型粘着剤は、一般に、水分散型粘着剤を形成する水分散型粘着剤組成物を塗工する際に塗工スジが発生して、糊厚が不均一になったり、塗工面に欠陥が発生したり、水分散型粘着剤組成物を送液する際に、配管に大きな負荷がかかりやすくなる、また、水分散型粘着シートの耐久性が低下する等の問題が知られている。
【０００６】
そのため、水分散型粘着剤組成物の表面張力を調整した後に塗工する方法（例えば、特許文献1、２、３参照。）や、水分散型粘着剤組成物の高固形分濃度における動的表面張力を調整する方法（例えば、特許文献４参照。）が提案されている。しかし、特許文献１に記載の水分散型粘着剤組成物において、泡発泡速度を調整するのみでは、塗工する際の塗工スジや送液時の配管への負荷を低減し、水分散型粘着剤組成物の耐久性を向上させることはできなかった。また、特許文献２に記載の水分散型粘着剤組成物において、表面積が収縮する際の表面張力値と表面積が拡大する際の表面張力値の差を規定するのみでは、塗工する際の塗工スジや送液時の配管への負荷を低減し、水分散型粘着剤組成物の耐久性を向上させることはできなかった。また、特許文献３に記載の水分散型粘着剤組成物において、表面張力を規定するのみでは、塗工する際の塗工スジや送液時の配管への負荷を低減し、水分散型粘着剤組成物の耐久性を向上させることはできておらず、更なる改善が求められている。
【特許文献１】特開２００５−３２０４８７号公報
【特許文献２】特開２００３−２７０２７号公報
【特許文献３】特開２００３−９６４１３号公報
【特許文献４】特開２００３−２７７７０８号公報
【発明の開示】
【発明が解決しようとする課題】
【０００７】
本発明は、水分散型粘着剤組成物の塗工する際の塗工スジや送液時の配管への負荷を低減し、耐久性を有する水分散型粘着剤組成物、水分散型粘着シート、光学フイルムの少なくとも片面に前記水分散型粘着剤組成物からなる水分散型粘着剤組成物層を備えてなる粘着型光学フイルム、粘着型光学フイルムが液晶パネルのガラス基板間に粘着剤層を介して配置されてなる画像表示装置を提供することを目的とする。
【課題を解決するための手段】
【０００８】
本発明者らは、前記目的を達成するために鋭意検討した結果、水分散型粘着剤組成物が、炭素数４〜１８のアルキル基を有する（メタ）アクリル酸アルキルエステルを主成分とし、親水性モノマーを含むモノマー混合物と、メルカプト基を有するシラン系化合物を含む重合性混合物を重合して得られるポリマーを含有してなる水分散型粘着剤組成物であることにより、水分散型粘着剤組成物の塗工する際の塗工スジや送液時の配管への負荷を低減し、耐久性を有する水分散型粘着剤組成物を提供することが可能であることを見出し、本発明を完成した。
【０００９】
本発明における水分散型粘着剤組成物は、モノマー混合物がリン酸基含有ビニルモノマーをさらに含有することが好ましい。
【００１０】
また、本発明における水分散型粘着剤組成物は、モノマー混合物がシラン系モノマーをさらに含有することが好ましい。
【００１１】
また、本発明の水分散型粘着剤組成物は、前記モノマー混合物１００重量部に対して、前記メルカプト基を有するシラン系化合物を０．００１〜１重量部含有していることが好ましい。
【００１２】
本発明の水分散型粘着剤組成物は、前記モノマー混合物１００重量部に対して、前記シラン系モノマーを０．００１〜１重量部含有していることが好ましい。
【００１３】
また、本発明の水分散型粘着剤組成物のｐＨが７．０〜８．０であることが好ましい。
【００１４】
また、本発明は、水分散型粘着剤組成物からなる粘着剤層が、基材上に積層されていることを特徴とする、水分散型粘着シートである。
【００１５】
本発明は、水分散型粘着剤組成物からなる粘着剤層が、光学フイルム上に積層されていることを特徴とする、粘着型光学フイルムである。
【００１６】
また、本発明の粘着型光学フイルムは、液晶パネルのガラス基板面に粘着剤層を介して配置されてなる画像表示装置である。
【発明の効果】
【００１７】
本発明によれば、前記構成を有しているので、水分散型粘着剤組成物の塗工する際の塗工スジや送液時の配管への負荷を低減し、耐久性を有する水分散型粘着剤組成物、水分散型粘着シート、光学フイルムの少なくとも片面に前記水分散型粘着剤組成物からなる水分散型粘着剤組成物層を備えてなる粘着型光学フイルム、粘着型光学フイルムが液晶パネルのガラス基板間に粘着剤層を介して配置されてなる画像表示装置を提供することが可能となる。
【発明を実施するための最良の形態】
【００１８】
すなわち、本発明における第一の発明は、炭素数４〜１８のアルキル基を有する（メタ）アクリル酸アルキルエステルを主成分とし、さらに親水性モノマーを含むモノマー混合物と、さらに、メルカプト基を有するシラン系化合物を含む重合性混合物を重合して得られるポリマーを含有してなる水分散型粘着剤組成物である。
【００１９】
本発明における第二の発明は、水分散型粘着剤組成物からなる粘着剤層が、基材上に積層されていることを特徴とする、水分散型粘着シートである。
【００２０】
また、本発明における第三の発明は、水分散型粘着剤組成物からなる粘着剤層が、光学フイルム上に積層されていることを特徴とする、粘着型光学フイルムである。
【００２１】
また、本発明における第四の発明は、粘着型光学フイルムが液晶パネルのガラス基板面に粘着剤層を介して配置されてなる画像表示装置である。
【００２２】
（炭素数４〜１８のアルキル基を有する（メタ）アクリル酸アルキルエステル）
本発明におけるモノマー混合物中に含有される炭素数４〜１８のアルキル基を有する（メタ）アクリル酸アルキルエステルとしては、例えば、（メタ）アクリル酸ブチル、（メタ）アクリル酸イソブチル、（メタ）アクリル酸ｓ−ブチル、（メタ）アクリル酸ｔ−ブチル、（メタ）アクリル酸ペンチル、（メタ）アクリル酸イソペンチル、（メタ）アクリル酸ヘキシル、（メタ）アクリル酸ヘプチル、（メタ）アクリル酸オクチル、（メタ）アクリル酸２−エチルヘキシル、（メタ）アクリル酸イソオクチル、（メタ）アクリル酸ノニル、（メタ）アクリル酸イソノニル、（メタ）アクリル酸デシル、（メタ）アクリル酸イソデシル、（メタ）アクリル酸ウンデシル、（メタ）アクリル酸ドデシル、（メタ）アクリル酸トリデシル、（メタ）アクリル酸テトラデシル、（メタ）アクリル酸ペンタデシル、（メタ）アクリル酸ヘキサデシル、（メタ）アクリル酸ヘプタデシル、（メタ）アクリル酸オクタデシルなどの（メタ）アクリル酸Ｃ4-18アルキルエステル［好ましくは（メタ）アクリル酸Ｃ4-14アルキルエステル、さらに好ましくは（メタ）アクリル酸Ｃ4-10アルキルエステル］などが挙げられる。なお、炭素数４〜１８のアルキル基を有する（メタ）アクリル酸アルキルエステルとはアクリル酸アルキルエステル及び/又はメタクリル酸アルキルエステルをいい、本発明の「（メタ）・・・」は全て同様の意味である。これら（メタ）アクリル酸アルキルエステルは、単独使用または併用することができる。例えば、アクリル酸ブチルとアクリル酸２−エチルヘキシルとを併用することができ、その配合割合（重量比）は、例えば、１／９９〜５５／４５（アクリル酸ブチル／アクリル酸２−エチルヘキシル）、好ましくは、５／９５〜６０／４０、さらに好ましくは１０／９０〜６５／３５である。
【００２３】
前記炭素数４〜１８のアルキル基を有する（メタ）アクリル酸アルキルエステルの配合割合は、モノマー混合物の総量１００重量部に対して、７０〜９９．９重量部、好ましくは、８０〜９９．５重量部、さらに好ましくは、９０〜９９重量部である。
【００２４】
（親水性モノマー）
また、前記モノマー混合物には、親水性モノマーを含有する。
【００２５】
親水性モノマーとしては、アクリル酸、メタクリル酸、イタコン酸、マレイン酸、フマル酸、クロトン酸、イソクロトン酸、ケイ皮酸などの不飽和カルボン酸、例えば、イタコン酸モノメチル、イタコン酸モノブチル、２−アクリロイルオキシエチルフタル酸などの不飽和ジカルボン酸モノエステル、２−メタクリロイルオキシエチルトリメリット酸、２−メタクリロイルオキシエチルプロメリット酸などの不飽和トリカルボン酸モノエステル、カルボキシエチルアクリレート（β−カルボキシエチルアクリレートなど）、カルボキシペンチルアクリレートなどのカルボキシアルキルアクリレート、無水イタコン酸、無水マレイン酸、無水フマル酸などの不飽和ジカルボン酸無水物などのカルボキシル基含有モノマー；（メタ）アクリル酸ヒドロキシエチル、（メタ）アクリル酸２−ヒドロキシエチル、（メタ）アクリル酸ヒドロキシプロピル、（メタ）アクリル酸２−ヒドロキシプロピル、（メタ）アクリル酸ヒドロキシブチル、（メタ）アクリル酸２−ヒドロキシブチル、（メタ）アクリル酸ヒドロキシヘキシル、（メタ）アクリル酸ヒドロキシオクチル、（メタ）アクリル酸ヒドロキシデシル、（メタ）アクリル酸ヒドロキシラウリル、（４−ヒドロキシメチルシクロへキシル）メチルメタクリレート等の（メタ）アクリル酸ヒドロキシアルキルなどの水酸基含有モノマー；（メタ）アクリルアミド、Ｎ，Ｎ−ジメチル（メタ）アクリルアミド、Ｎ−メチロール（メタ）アクリルアミド、Ｎ−メトキシメチル（メタ）アクリルアミド、Ｎ−ブトキシメチル（メタ）アクリルアミドなどのアミド基含有モノマー；（メタ）アクリル酸ジメチルアミノエチル、（メタ）アクリル酸ｔ−ブチルアミノエチルなどのアミノ基含有モノマー；（メタ）アクリル酸グリシジル、（メタ）アクリル酸メチルグリシジルなどのグリシジル基含有モノマー；（メタ）アクリロニトリル、Ｎ−（メタ）アクリロイルモルホリン、Ｎ−ビニル−２−ピロリドンなどが挙げられる。これらの親水性モノマーの中でも、カルボキシル基含有モノマーや水酸基含有モノマーを好適に使用することができる。その中でも、アクリル酸を特に好適に使用することができる。
【００２６】
なお、これらの親水性モノマーは単独又は併用して使用することができる。
【００２７】
親水性モノマーの使用量としては、特に制限されないが、通常、モノマー混合物の総量１００重量部に対して、親水性モノマーを０．１〜３０重量部、好ましくは０．５〜２０重量部、さらに好ましくは１〜１５重量部含有する。
【００２８】
親水性モノマーを、０．１重量部以上含有することで、水分散型粘着剤組成物の凝集力の低下を防ぎ、高いせん断力を得られる。また、３０重量部以下とすることで、凝集力の上昇を防ぎ、常温（２５℃）でのタック感を維持できる。
【００２９】
（リン酸基含有ビニルモノマー）
また、本発明におけるモノマー混合物は、リン酸基含有ビニルモノマーをさらに含有する水分散型粘着剤組成物であることが好ましく、リン酸基含有ビニルモノマーは、例えば、下記一般式（１）で表されるポリアルキレンオキシド（メタ）アクリレートリン酸エステルである。
【００３０】
【化１】
2010001415.tif 000003
・・・（１）
（一般式（１）中、Ｒ1は、水素原子またはメチル基を、Ｒ2は、ポリオキシアルキレン基を、Ｘは、リン酸基またはその塩を示す。）
Ｒ2で示されるポリオキシアルキレン基としては、下記一般式（２）で表される。
【００３１】
【化２】
2010001415.tif 000004
・・・（２）
（一般式（２）中、ｎは１〜４の整数、ｍは２以上の整数を示す。）
例えば、ポリオキシエチレン基（一般式（２）中、ｎ＝２に相当。）、ポリオキシプロピレン基（一般式（２）中、ｎ＝３に相当。）およびこれらのランダム、ブロックまたはグラフトユニットなどが挙げられ、これらオキシアルキレン基の重合度、すなわち、一般式（２）中、ｍは、好ましくは、４以上、通常４０以下である。
【００３２】
オキシアルキレン基の重合度が高いほど、リン酸基を有する側鎖の運動性が高く、ガラスと迅速に相互作用することから、水分散型粘着剤組成物のガラス基板への接着性が向上する。
【００３３】
また、Ｘで示されるリン酸基またはその塩は、下記一般式（３）で表される。
【００３４】
【化３】
2010001415.tif 000005
・・・（３）
（一般式（３）中、Ｍ1およびＭ2は、それぞれ独立に、水素原子またはカチオンを示す。）
カチオンとしては、特に制限されず、例えば、ナトリウム、カリウムなどのアルカリ金属、例えば、カルシウム、マグネシウムなどのアルカリ土類金属などの無機カチオン、例えば、４級アミン類などの有機カチオンなどが挙げられる。
【００３５】
また、リン酸基含有ビニルモノマーは、一般に市販されているものを用いることができ、例えば、Ｓｉｐｏｍｅｒ  ＰＡＭ−１００（ローディア日華株式会社製）、Ｐｈｏｓｍｅｒ  ＰＥ（ユニケミカル株式会社製）、Ｐｈｏｓｍｅｒ  ＰＥＨ（ユニケミカル株式会社製）、Ｐｈｏｓｍｅｒ  ＰＥＤＭ（ユニケミカル株式会社製）などのモノ［ポリ（エチレンオキシド）メタクリレート］リン酸エステル、例えば、Ｓｉｐｏｍｅｒ  ＰＡＭ−２００（ローディア日華株式会社製）、Ｐｈｏｓｍｅｒ  ＰＰ（ユニケミカル株式会社製）、Ｐｈｏｓｍｅｒ  ＰＰＨ（ユニケミカル株式会社製）、Ｐｈｏｓｍｅｒ  ＰＰＤＭ（ユニケミカル株式会社製）などのモノ［ポリ（プロピレンオキシド）メタクリレート］リン酸エステルなどが挙げられる。
【００３６】
これらリン酸基含有ビニルモノマーは、単独使用または併用することができる。
【００３７】
リン酸基含有ビニルモノマーの配合割合は、モノマー混合物の総量１００重量部に対して、例えば、０．５〜２０重量部、好ましくは、０．７〜１０重量部、さらに好ましくは、１．０〜５重量部に設定する。
【００３８】
上記した範囲より少ないと、水分散型粘着剤組成物の基板への接着力向上の効果が十分得られず、上記した範囲より多いと、乳化重合時の安定性が低下したり、水分散型粘着剤組成物の弾性率が過度に高くなることにより接着性が低下する場合がある。
【００３９】
（シラン系モノマー）
また、本発明において、モノマー混合物に、シラン系モノマーをさらに含有し、重合して得られるポリマーを含む水分散型粘着剤組成物であることが好ましい。前記炭素数４〜１８のアルキル基を有する（メタ）アクリル酸アルキルエステルと共重合されるシラン系モノマーとしては、ケイ素原子を有する重合性化合物であれば特に限定されないが、上記炭素数４〜１８のアルキル基を有する（メタ）アクリル酸アルキルエステルに対する共重合性に優れている点で、アルコキシシリル基含有ビニルモノマーを好適に使用することができる。アルコキシシリル基含有ビニルモノマーとしては、例えば、シリコーン系（メタ）アクリレートモノマーや、シリコーン系ビニルモノマーなどが挙げられる。
【００４０】
シリコーン系（メタ）アクリレートモノマーとしては、例えば、（メタ）アクリロイルオキシメチル−トリメトキシシラン、（メタ）アクリロイルオキシメチル−トリエトキシシラン、２−（メタ）アクリロイルオキシエチル−トリメトキシシラン、２−（メタ）アクリロイルオキシエチル−トリエトキシシラン、３−（メタ）アクリロイルオキシプロピル−トリメトキシシラン、３−（メタ）アクリロイルオキシプロピル−トリエトキシシラン、３−（メタ）アクリロイルオキシプロピル−トリプロポキシシラン、３−（メタ）アクリロイルオキシプロピル−トリイソプロポキシシラン、３−（メタ）アクリロイルオキシプロピル−トリブトキシシランなどの（メタ）アクリロイルオキシアルキル−トリアルコキシシラン、例えば、（メタ）アクリロイルオキシメチル−メチルジメトキシシラン、（メタ）アクリロイルオキシメチル−メチルジエトキシシラン、２−（メタ）アクリロイルオキシエチル−メチルジメトキシシラン、２−（メタ）アクリロイルオキシエチル−メチルジエトキシシラン、３−（メタ）アクリロイルオキシプロピル−メチルジメトキシシラン、３−（メタ）アクリロイルオキシプロピル−メチルジエトキシシラン、３−（メタ）アクリロイルオキシプロピル−メチルジプロポキシシラン、３−（メタ）アクリロイルオキシプロピル−エチルジメトキシシラン、３−（メタ）アクリロイルオキシプロピル−エチルジエトキシシラン、３−（メタ）アクリロイルオキシプロピル−エチルジプロポキシシラン、３−（メタ）アクリロイルオキシプロピル−エチルジイソプロポキシシラン、３−（メタ）アクリロイルオキシプロピル−エチルジブトキシシラン、３−（メタ）アクリロイルオキシプロピル−プロピルジメトキシシラン、３−（メタ）アクリロイルオキシプロピル−プロピルジエトキシシランなどの（メタ）アクリロイルオキシアルキル−アルキルジアルコキシシランや、これらに対応する（メタ）アクリロイルオキシアルキル−ジアルキル（モノ）アルコキシシランなどが挙げられる。
【００４１】
シリコーン系ビニルモノマーとしては、例えば、ビニルトリメトキシシラン、ビニルトリエトキシシラン、ビニルトリプロポキシシラン、ビニルトリイソプロポキシシラン、ビニルトリブトキシシランなどのビニルトリアルコキシシランの他、これらに対応するビニルアルキルジアルコキシシランや、ビニルジアルキルアルコキシシラン、例えば、ビニルメチルトリメトキシシラン、ビニルメチルトリエトキシシラン、β−ビニルエチルトリメトキシシラン、β−ビニルエチルトリエトキシシラン、γ−ビニルプロピルトリメトキシシラン、γ−ビニルプロピルトリエトキシシラン、γ−ビニルプロピルトリプロポキシシラン、γ−ビニルプロピルトリイソプロポキシシラン、γ−ビニルプロピルトリブトキシシランなどのビニルアルキルトリアルコキシシランの他、これらに対応する（ビニルアルキル）アルキルジアルコキシシランや、（ビニルアルキル）ジアルキル（モノ）アルコキシシランなどが挙げられる。
【００４２】
これらアルコキシシリル基含有ビニルモノマーのうち、好ましくは、シリコーン系（メタ）アクリレートモノマーが挙げられ、さらに好ましくは、３−メタクリロキシプロピルトリメトキシシラン（ＫＢＭ−５０３；信越シリコーン株式会社製）等が挙げられる。
【００４３】
これらシラン系モノマーは、単独使用または併用することができる。
【００４４】
シラン系モノマーを用いることにより、水分散型粘着剤組成物のポリマー鎖に架橋構造を形成することができる。特に、アルコキシシリル基含有モノマーを用いることにより、均一な架橋構造を形成することができるため、水分散型粘着剤組成物の基板への接着固定性を向上させることができる。また、モノマー中のアルコキシシリル基が基板と相互作用して、水分散型粘着剤組成物の基板との接着性を高めることができる。
【００４５】
シラン系モノマーの配合割合は、モノマー混合物１００重量部に対して、例えば、０．００１〜１重量部、好ましくは、０．００５〜０．５重量部、更に好ましくは、０．０１〜０．１重量部である。上記した範囲より少ないと、架橋が不足して、水分散型接着剤組成物の凝集力の低下を招いたり、水分散型接着剤組成物と基板との接着力の向上が得られず、上記した範囲より多いと、乳化重合時の安定性低下や水分散型接着剤組成物の接着性の低下を招く場合がある。
【００４６】
（任意成分）
その他のモノマー成分としては、例えば、カルボキシル基含有モノマーや水酸基含有モノマー等の前記親水性モノマー以外の官能基を含有するビニルモノマー等が挙げられる。
【００４７】
そのような官能基を含有するビニルモノマーとしては、例えば、アクリロニトリル、メタクリロニトリルなどのシアノ基含有不飽和モノマー、例えば、２−メタクリロイルオキシエチルイソシアネートなどのイソシアネート基含有不飽和モノマー、例えば、スチレンスルホン酸、アリルスルホン酸、２−（メタ）アクリルアミド−２−メチルプロパンスルホン酸、（メタ）アクリルアミドプロパンスルホン酸、スルホプロピル（メタ）アクリレート、（メタ）アクリロイルオキシナフタレンスルホン酸などのスルホン酸基含有不飽和モノマー、例えば、Ｎ−シクロヘキシルマレイミド、Ｎ−イソプロピルマレイミド、Ｎ−ラウリルマレイミド、Ｎ−フェニルマレイミドなどのマレイミド系モノマー、例えば、Ｎ−メチルイタコンイミド、Ｎ−エチルイタコンイミド、Ｎ−ブチルイタコンイミド、Ｎ−オクチルイタコンイミド、Ｎ−２−エチルヘキシルイタコンイミド、Ｎ−シクロヘキシルイタコンイミド、Ｎ−ラウリルイタコンイミドなどのイタコンイミド系モノマー、例えば、Ｎ−（メタ）アクリロイルオキシメチレンスクシンイミド、Ｎ−（メタ）アクリロイル−８−オキシオクタメチレンスクシンイミドなどのスクシンイミド系モノマー、例えば、（メタ）アクリル酸ポリエチレングリコール、（メタ）アクリル酸ポリプロピレングリコール、（メタ）アクリル酸メトキシエチレングリコール、（メタ）アクリル酸メトキシポリプロピレングリコールなどのグリコール系アクリルエステルモノマーなどが挙げられる。
【００４８】
さらに、上記した官能基を含有するビニルモノマーとしては、多官能性モノマーが挙げられる。
【００４９】
多官能性モノマーとしては、例えば、エチレングリコールジ（メタ）アクリレート、ジエチレングリコールジ（メタ）アクリレート、トリエチレングリコールジ（メタ）アクリレート、トリメチロールプロパントリ（メタ）アクリレート、テトラエチレングリコールジ（メタ）アクリレートなどの（モノまたはポリ）エチレングリコールジ（メタ）アクリレートや、プロピレングリコールジ（メタ）アクリレートなどの（モノまたはポリ）プロピレングリコールジ（メタ）アクリレートなどの（モノまたはポリ）アルキレングリコールジ（メタ）アクリレートの他、ネオペンチルグリコールジ（メタ）アクリレート、１，６−ヘキサンジオールジ（メタ）アクリレート、ペンタエリスリトールジ（メタ）アクリレート、トリメチロールプロパントリ（メタ）アクリレート、ペンタエリスリトールトリ（メタ）アクリレート、ジペンタエリスリトールヘキサ（メタ）アクリレートなどの多価アルコールの（メタ）アクリル酸アルキルエステルモノマー、例えば、ジビニルベンゼンなどが挙げられる。また、多官能性モノマーとして、エポキシアクリレート、ポリエステルアクリレート、ウレタンアクリレートなども挙げられる。
【００５０】
また、前記官能基含有ビニルモノマーの他に、例えば、スチレン、ビニルトルエンなどの芳香族系ビニルモノマー、例えば、シクロペンチルジ（メタ）アクリレート、（メタ）アクリル酸シクロへキシル、（メタ）アクリル酸ボルニル、（メタ）アクリル酸イソボルニルなどの（メタ）アクリル酸脂環式炭化水素エステル、例えば、（メタ）アクリル酸フェニルなどの（メタ）アクリル酸アリールエステル、例えば、（メタ）アクリル酸メトキシエチル、（メタ）アクリル酸エトキシエチルなどのアルコキシ基含有不飽和モノマー、例えば、エチレン、プロピレン、イソプレン、ブタジエン、イソブチレンなどのオレフィン系モノマー、例えば、ビニルエーテルなどのビニルエーテル系モノマー、例えば、塩化ビニルなどのハロゲン原子含有不飽和モノマー、その他、例えば、Ｎ−ビニルピロリドン、Ｎ−（１−メチルビニル）ピロリドン、Ｎ−ビニルピリジン、Ｎ−ビニルピペリドン、Ｎ−ビニルピリミジン、Ｎ−ビニルピペラジン、Ｎ−ビニルピラジン、Ｎ−ビニルピロール、Ｎ−ビニルイミダゾール、Ｎ−ビニルオキサゾール、Ｎ−ビニルモルホリン、（メタ）アクリル酸テトラヒドロフルフリルなどのビニル基含有複素環化合物、例えば、フッ素（メタ）アクリレートなどの、フッ素原子などのハロゲン原子を含有するアクリル酸エステル系モノマーなどが挙げられる。
【００５１】
これら、上記モノマー成分の配合割合は、モノマー混合物の総量１００重量部に対して、例えば、０．５〜１２重量部、好ましくは、１〜８重量部、更に好ましくは、２〜６重量部である。
【００５２】
さらに、前記モノマー混合物に、連鎖移動剤や開始剤、乳化剤等を、水中において適宜配合することにより重合性混合物を調整する。そして、それらの配合と同時に、または、配合の後に、乳化装置により乳化させる。その後、重合性混合物を共重合（乳化重合）することにより、重合性混合物を共重合（乳化重合）して得られるポリマーを含有してなる水分散型粘着剤組成物を得ることができる。
【００５３】
開始剤としては、特に制限されず、乳化重合に通常使用される重合開始剤が用いられ、例えば、水溶性開始剤又は油溶性開始剤を好適に使用することができる。
【００５４】
水溶性開始剤としては、例えば、２，２'−アゾビス（２−メチルプロピオンアミジン）二硫酸塩、２，２'−アゾビス（２−メチルプロピオンアミジン）二塩酸塩、２，２'−アゾビス（２−アミジノプロパン）二塩酸塩、２，２'−アゾビス［Ｎ−（２−カルボキシエチル）−２−メチルプロピオンアミジン］水和物、２，２'−アゾビス（Ｎ，Ｎ'−ジメチレンイソブチルアミジン）、２，２'−アゾビス［２−（２−イミダゾリン−２−イル）プロパン］二塩酸塩などのアゾ系開始剤（油溶性アゾ系開始剤を除く。）、例えば、過硫酸カリウム、過硫酸アンモニウムなどの過硫酸塩系開始剤、例えば、ｔ−ブチルハイドロパーオキサイド、過酸化水素などの過酸化物系開始剤（油溶性過酸化物系開始剤を除く。）、例えば、フェニル置換エタンなどの置換エタン系開始剤、例えば、芳香族カルボニル化合物などのカルボニル系開始剤、例えば、過硫酸塩と亜硫酸水素ナトリウムとの組合せ、過酸化水素とアスコルビン酸ナトリウムとの組合せなどレドックス系開始剤などが挙げられる。
【００５５】
油溶性開始剤としては、例えば、ベンゾイルパーオキサイド、ラウロイルパーオキシドなどの油溶性過酸化物系開始剤、例えば、２，２'−アゾビスイソブチロニトリル、アゾビス（２−メチルブチロニトリル）などの油溶性アゾ系開始剤が挙げられる。
【００５６】
これら開始剤は、適宜、単独または併用して用いられる。重合開始剤のうち、好ましくは、過硫酸塩系開始剤、さらに好ましくは、過硫酸アンモニウムが用いられる。
【００５７】
重合開始剤の使用量は、モノマー混合物１００重量部に対して、例えば、０．００１〜１重量部、好ましくは、０．００５〜０．５重量部、さらに好ましくは、０．０１〜０．１重量部程度である。
【００５８】
（メルカプト基を有するシラン系化合物）
本発明のモノマー混合物に添加する連鎖移動剤として、メルカプト基を含有するシラン系化合物を用いる。例えば、３−メルカプトプロピルトリメトキシシラン（ＫＢＭ−８０３；信越シリコーン株式会社製）、３−メルカプトプロピルトリエトキシシラン、３−メルカプトプロピルメチルジメトキシシラン等が挙げられるが、その中でも、３−メルカプトプロピルトリメトキシシラン（ＫＢＭ−８０３；信越シリコーン株式会社製）を特に好ましく使用することができる。メルカプト基を有するシラン系化合物を使用することにより、メルカプト基が連鎖移動剤として作用し、水相中で生成されるポリマー（ポリアクリル酸）の分子量を小さくするため、低粘度を維持することができる。同時に、シラン系化合物でもあるため、シランカップリング剤（架橋剤）として作用して、バルク物性を維持することができる。これらの効果により、バルク物性は維持したまま、低粘度を実現することができる。
【００５９】
前記メルカプト基を有するシラン系化合物の配合割合は、モノマー成分１００重量部に対して、例えば、０．００１〜１重量部、好ましくは、０．００５〜０．５重量部、さらに好ましくは、０．０１〜０．１重量部である。メルカプト基を有するシラン系化合物の配合割合が、上記した範囲より多いと、連鎖移動により、塗工できない程度まで粘度が低下し、且つゲル分率も低下する場合があり、上記した範囲より少ないと、粘度が高くなり、塗工スジが入ったり、配管等への圧力がかかる場合がある。
【００６０】
本発明においては、発明の効果を損なわない範囲で、他の連鎖移動剤を併用することもできる。例えば、１−ドデカンチオール、メルカプト酢酸、２−メルカプトエタノール、チオグリコール酸２−エチルへキシル、２，３−ジメチルカプト−１−プロパノ−ルなどのメルカプタン類などが挙げられる。これら連鎖移動剤は、適宜、単独または併用して用いられる。また、他の連鎖移動剤の配合割合は、モノマー混合物１００重量部に対して、例えば、１重量部以下、好ましくは０．５重量部以下、より好ましくは０．１重量部以下である。
【００６１】
乳化剤としては、特に制限されず、乳化重合に通常使用される公知の乳化剤が用いられる。例えば、ラウリル硫酸ナトリウム、ラウリル硫酸アンモニウム、ドデシルベンゼンスルホン酸ナトリウム、ポリオキシエチレンラウリル硫酸ナトリウム、ポリオキシエチレンアルキルエーテル硫酸ナトリウム、ポリオキシエチレンアルキルフェニルエーテル硫酸アンモニウム、ポリオキシエチレンアルキルフェニルエーテル硫酸ナトリウム、ポリオキシエチレンアルキルスルホコハク酸ナトリウムなどのアニオン系乳化剤、例えば、ポリオキシエチレンアルキルエーテル、ポリオキシエチレンアルキルフェニルエーテル、ポリオキシエチレン脂肪酸エステル、ポリオキシエチレンポリオキシプロピレンブロックポリマーなどのノニオン系乳化剤などが挙げられる。
【００６２】
また、これら乳化剤の中でも、アニオン系乳化剤（ＬＡ１６；第一工業製薬株式会社製）やノニオン系乳化剤（ＨＳ１０２５；第一工業製薬株式会社製）等を好適に使用できる。
【００６３】
これら乳化剤は、適宜、単独使用または併用することができる。また、乳化剤の配合割合は、モノマー混合物１００重量部に対して、例えば、０．２〜１０重量部、好ましくは、０．５〜５重量部、更に好ましくは、１．０〜３重量部である。
【００６４】
乳化装置としては、例えば、超音波ホモジナイザー、高圧ホモジナイザー（ＰＡＮＤＡ  ２Ｋ、ＮＩＲＯ−ＳＯＡＶＩ株式会社製）、マイクロフルイダイザー（Ｍｉｃｒｏｆｌｕｉｄｉｃｓ株式会社製）、ナノマイザー（吉田機械工業株式会社製）、ＴＫホモミキサー（プライミクス株式会社製）、ＴＫフィルミックス（プライミクス株式会社製）などが用いられる。
【００６５】
超音波ホモジナイザーでは、使用される超音波の周波数は特に制限されず、例えば、２０〜４０ｋＨｚである。超音波ホモジナイザーでは、超音波照射によるキャビテーション効果によって、油滴が上記したメジアン径にまで微細化される。
【００６６】
高圧ホモジナイザー、マイクロフルイダイザーおよびナノマイザーでは、加圧される圧力は特に制限されず、例えば、１０〜３００ＭＰａである。
【００６７】
これら乳化装置は、単独使用することができ、また、２種以上を組み合わせて多段で使用することもできる。
【００６８】
開始剤や連鎖移動剤を乳化液中の重合性混合物成分中に存在させるには、開始剤を予め分散液に溶解させた後、乳化液中に混合することができる。あるいは、開始剤を予め水性媒体（例えば、水）に溶解させて、これを乳化液中に加えることができる。また、開始剤を乳化液中に直接加えることができる。
【００６９】
なお、上記した重合性混合物成分に、重合開始剤を配合する前、または配合しながら、窒素置換を行うことによって、重合性混合物を含有する乳化液中の溶存酸素濃度を低減することができる。
【００７０】
より具体的な重合性混合物の共重合（乳化重合）法としては、例えば、一括仕込み法（一括重合法）、モノマー滴下法、モノマーエマルション滴下法などの公知の共重合法を採用することができる。
【００７１】
なお、モノマー滴下法では、連続滴下又は分割滴下が適宜選択される。反応条件等は、適宜選択されるが、重合温度は、例えば、２０〜１００℃、好ましくは３０〜９０℃、さらに好ましくは４０〜８０℃である。
【００７２】
さらに、乳化液中には、例えば、必要に応じて、粘度調整剤（例えば、アクリル系増粘剤など）、剥離調整剤、可塑剤、軟化剤、充填剤、着色剤（顔料、染料など）、老化防止剤、界面活性剤などを添加してもよい。これら添加剤の配合割合は、特に制限されず、適宜、選択することができる。
【００７３】
このような乳化重合によって、得られる水分散型共重合体を、水分散液（エマルション）として調整することができる。
【００７４】
なお、水分散液は、例えば、上記した反応成分を、乳化重合以外の有機溶剤を使用しない方法によって重合して、水分散型共重合体を得た後に、上記した乳化剤により、水分散型共重合体を水に分散させるようにして水分散型粘着剤組成物を調整することもできる。
【００７５】
得られた水分散型粘着剤組成物の塗工時の粘度範囲として、Ｓｈｅａｒ  ｒａｔｅ  １における粘度は好ましくは０．１〜１０Ｐａ・ｓ、さらに好ましくは２〜６Ｐａ・ｓである。粘度が０．１Ｐａ・ｓ以下の場合、水分散型粘着剤組成物の圧力がかからずきれいな塗工面が得られない。粘度が１０Ｐａ・ｓ以上の場合、水分散型粘着剤組成物の圧力が大きくなり、きれいな塗工面が得られない。また、水分散型粘着剤組成物の配管にかかる圧力も大きくなってしまう。
【００７６】
このように調整された水分散型粘着剤組成物（固形分）のゲル分率は、例えば、５０〜１００重量％、好ましくは、６０〜１００重量％である、ゲル分率が上記した値より低いと、この水分散型粘着剤組成物を粘着型光学フイルムに適用して、高温高湿の雰囲気下で使用したときに、発泡や剥がれが生じる場合がある。
【００７７】
この水分散型粘着剤組成物を、テフロンシート（登録商標）で被覆し、これを酢酸エチルに７日間浸漬したときに、下記式で算出することができる。
【００７８】
ゲル分率（重量％）＝（浸漬後のテフロンシートに付着する水分散型粘着剤組成物の重量／（浸漬前に水分散型粘着剤組成物の重量）×１００
また、本発明の水分散型粘着剤組成物は、粒子を安定化するため通常アンモニアのような塩基を用いてそのｐＨを７．０〜９．０、好ましくはｐＨ７．１〜８．６、さらに好ましくはｐＨ７．２〜８．２に調整する。残存アンモニア量が多いとシリコーン処理された離型シートからの重剥離化が進行するためその添加量は少ないほうがよい。
【００７９】
以下、図１（ａ）を参照して、本発明の水分散型粘着シートについて、説明するが、本発明はこれらに何ら限定されるものではない。
【００８０】
図１は、基材（光学フイルム）上に、粘着剤層を有する水分散型粘着シートの一例を模式的に示す断面図である。
【００８１】
図１において、１は基材を、２は粘着剤層を、３は離型シートをそれぞれ示している。
【００８２】
水分散型粘着シートを得るには、まず、基材１を用意する。本発明における基材としては、例えば、ポリプロピレンフイルム、エチレン−プロピレン共重合体フイルム、ポリエステルフイルム、ポリ塩化ビニルなどのプラスチックフイルム類；和紙やクラフト紙などの紙類；綿布やスフ布などの布類；ポリエステル不織布やビニロン不織布などの不織布類；金属箔などを使用できる。前記プラスチックフイルムは、無延伸フイルム及び延伸（一軸延伸又は二軸延伸）フイルムの何れであってもよい。また、基材のうち粘着剤を塗布する面には、通常使用される下塗剤やコロナ放電方式などによる表面処理が施されていてもよい。基材の厚みは、目的に応じて適宜選択できるが、一般には１０〜５００μｍ程度である。
【００８３】
そして、基材１の片面に、前記水分散型粘着剤組成物からなる粘着剤層２を設ける。粘着剤層２を設けるには、例えば、上記した基材１に、粘着剤層２が形成された離型シート３から、粘着剤層２を転写する。粘着剤層２が形成された離型シート３は、離型シート３にナイフコーティング法などの公知のコーティング方法により、水分散型粘着剤組成物を直接コーティングする。その後、これを、例えば、８０〜１５０℃で、１〜１０分間加熱して乾燥することにより、粘着剤層２を離型シート３の上に設ける。また、粘着剤層２を転写するには、粘着剤層２が形成された離型シート３を、基材１に、貼り合わせた後、粘着剤層２から離型シート３を引き剥がす。
【００８４】
また、粘着剤層２を設けるには、例えば、基材１に、水分散型粘着剤組成物をナイフコーティング法などの公知のコーティング方法により、直接コーティングし、その後、例えば、８０〜１５０℃で、１〜１０分間加熱して、乾燥するようにすることもできる。
【００８５】
粘着剤層２の厚み（乾燥後厚み）は、例えば、１〜１００μｍ、好ましくは、５〜５０μｍ、さらに好ましくは、１０〜３０μｍの範囲に設定される。
【００８６】
離型シート３としては、紙、ポリエチレン、ポリプロピレン、ポリエチレンテレフタレートなどの合成樹脂フイルム、例えば、ゴムシート、布、不織布、ネット、発泡シートや金属箔、またこれら積層シート体などが挙げられる。離型シート３の表面には、粘着剤層２からの剥離性を高めるため、必要に応じて、シリコーン処理、長鎖アルキル処理、フッ素処理などの処理（剥離処理）がなされていてもよい。
【００８７】
このように、基材１の片面に、水分散型粘着剤組成物からなる粘着剤層２を設けることにより、本発明の水分散型粘着シートを得ることができる。
【００８８】
また、図１（ｂ）に示すように、基材１には、粘着剤層２との接着力（投錨力）を向上させるため、あらかじめ、基材１と粘着剤層２との間に下塗り層４を設けるなどの下塗り処理を施すことができる。
【００８９】
下塗り層４は、例えば、樹脂を含み、このような樹脂としては、例えば、ポリアクリル樹脂、ポリウレタン樹脂、ポリエステル樹脂などが挙げられ、好ましくは、これらの樹脂を反応性官能基で変性した樹脂などが挙げられる。反応性官能基としては、例えば、オキサゾリン基、カルボキシル基、ヒドロキシル基、アミノ基が挙げられる。
【００９０】
下塗り層４を設けるには、例えば、基材１に、樹脂を含む下塗り液（溶液または分散液）を、コーティング法、ディッピング法、スプレー法などの公知の塗布方法により、直接塗布して乾燥する方法が挙げられる。
【００９１】
下塗り層４の厚みは、乾燥前の厚みが、例えば、１〜５００μｍ、好ましくは、１０〜１００μｍ、さらに好ましくは、２０〜５０μｍで、乾燥後の厚みが、例えば、１〜１０００ｎｍ、好ましくは、１０〜５００ｎｍ、さらに好ましくは２０〜４００ｎｍとなるように設定する。
【００９２】
なお、本発明により得られる水分散型粘着剤組成物は、塗工面に対する塗工スジの発生を抑制し、また、送液工程において、配管に負荷がかからず、かつ、耐久性を有している。
【００９３】
そのため、本発明の水分散粘着剤組成物は、ガラス基板に接着する場合にも、塗工スジの発生を抑制し、耐久性にも優れ、ガラス基板へ水分散型粘着シートを好適に貼り合せることができる。
【００９４】
このようにして得られる水分散型粘着シートは、偏光フイルム、位相差フイルム、輝度向上フイルム、視野角拡大フイルムなどの粘着型光学フイルムなどとして、画像表示装置等に好適に用いられる。
【００９５】
従って、基材１の中でも、光学フイルムを好適に使用する。光学フイルムは、光学特性を有し、液晶ディスプレイなどに貼着されるフイルムであれば特に制限されず、例えば、偏光フイルム、位相差フイルム、輝度向上フイルム、視野角拡大フイルムなどが挙げられる。
【００９６】
偏光子としては、特に制限されず、例えば、ポリビニルアルコール系フイルム、部分ホルマール化ポリビニルアルコール系フイルム、エチレン・酢酸ビニル共重合体系部分ケン化フイルムなどの親水性高分子フイルムに、ヨウ素や二色性染料などの二色性物質で染色し一軸延伸したものや、ポリビニルアルコールの脱水処理物やポリ塩化ビニルの脱塩酸処理物などポリエン系配向フイルムなどが挙げられる。好ましくは、ポリビニルアルコール系フイルムをヨウ素で染色して一軸延伸した偏光子が挙げられる。
【００９７】
透明保護フイルムとしては、例えば、ポリエチレンテレフタレートやポリエチレンナフタレートなどのポリエステル系ポリマーフイルム、ジアセチルセルロースやトリアセチルセルロースなどのセルロース系ポリマーフイルム、ポリメチルメタクリレートなどのアクリル系ポリマーフイルム、ポリスチレンやアクリロニトリル・スチレン共重合体（ＡＳ樹脂）などのスチレン系ポリマーフイルム、ポリカーボネート系ポリマーフイルムなどを挙げられる。また、ポリエチレン、ポリプロピレン、シクロまたはノルボルネン構造を有するポリオレフィン、エチレン・プロピレン共重合体などのポリオレフィン系ポリマーフイルム、塩化ビニル系ポリマーフイルム、ナイロン、芳香族ポリアミドなどのアミド系ポリマーフイルム、イミド系ポリマーフイルム、スルホン系ポリマーフイルム、ポリエーテルスルホン系ポリマーフイルム、ポリエーテルエーテルケトン系ポリマーフイルム、ポリフェニレンスルフィド系ポリマーフイルム、ビニルブチラール系ポリマーフイルム、アクリレート系ポリマーフイルム、ポリオキシメチレン系ポリマーフイルム、エポキシ系ポリマーフイルム、または上記したポリマーのブレンド物のフイルムなども挙げられる。
【００９８】
透明保護フイルムは、アクリル系、ウレタン系、アクリルウレタン系、エポキシ系、シリコーン系などの熱硬化型、紫外線硬化型の樹脂の硬化層として形成することもできる。
【００９９】
透明保護フイルムとしては、好ましくは、セルロース系ポリマーが挙げられる。透明保護フイルムの厚さは、特に制限されず、例えば、５００μ以下、好ましくは、１〜３００μｍ、さらに好ましくは、５〜２００μｍである。
【０１００】
偏光子と透明保護フイルムとを接着処理するには、例えば、イソシアネート系接着剤、ポリビニルアルコール系接着剤、ゼラチン系接着剤、ビニル系接着剤、ラテックス系接着剤、水系ポリエステル系接着剤などを用いて接着する。
【０１０１】
位相差フイルムとしては、高分子素材を一軸または二軸延伸処理してなる複屈折性フイルム、液晶ポリマーの配向フイルム、液晶ポリマーの配向層をフイルムにて支持したものなどが挙げられる。位相差フイルムの厚さは、特に制限されず、例えば、２０〜１５０μｍである。
【０１０２】
高分子素材としては、例えば、ポリビニルアルコール、ポリビニルブチラール、ポリメチルビニルエーテル、ポリヒドロキシエチルアクリレート、ヒドロキシエチルセルロース、ヒドロキシプロピルセルロース、メチルセルロース、ポリカーボネート、ポリアリレート、ポリスルホン、ポリエチレンテレフタレート、ポリエチレンナフタレート、ポリエーテルスルホン、ポリフェニレンスルファイド、ポリフェニレンオキサイド、ポリアリルスルホン、ポリビニルアルコール、ポリアミド、ポリイミド、ポリオレフィン、ポリ塩化ビニル、セルロース系重合体、またはこれらの二元系、三元系各種共重合体、グラフト共重合体、ブレンド物などが挙げられる。これら高分子素材は、延伸などにより配向物（延伸フイルム）となる。
【０１０３】
液晶性ポリマーとしては、例えば、液晶配向性を付与する共役性の直線状原子団（メソゲン）がポリマーの主鎖や側差に導入された主鎖型や側差型の各種のものなどが挙げられる。主鎖型の液晶ポリマーとしては、例えば、屈曲性を付与するスペーサ部でメソゲン基を結合した構造であり、具体的には、ネマチック配向性のポリエステル系液晶性ポリマー、ディスコチックポリマーやコレステリックポリマーなどが挙げられる。側鎖型の液晶性ポリマーとしては、例えば、ポリシロキサン、ポリアクリレート、ポリメタクリレートまたはポリマロネートを主鎖骨格とし、側差として共役性の原子団からなるスペーサ部を介してネマチック配向付与性のパラ置換環状化合物単位からなるメソゲン部を有するものなどが挙げられる。これら液晶性ポリマーは、例えば、ガラス板上に形成したポリイミドやポリビニルアルコールなどの薄膜の表面をラビング処理したもの、酸化珪素を斜方蒸着したものなどの配向処理面上に液晶性ポリマーの溶液を展開して熱処理することにより得られる。
【０１０４】
また、位相差フイルムは、例えば、各種波長フイルムや液晶層の複屈折による着色や視野角などの拡大を目的としたもの、その他使用目的に応じて、適宜、位相差を有するものであってよく、２種以上の位相差フイルムを積層して位相差などの光学特性を制御したものなどであってもよい。
【０１０５】
輝度向上フイルムとしては、例えば、誘電体の多層薄膜や屈折率異方性が相違する薄膜フイルムの多層積層体など、所定偏光軸の直線偏光を透過して他の光は反射する特性を示すもの、コレステリック液晶ポリマーの配向フイルムやその配向液晶層をフイルム基材上に支持したものなど、左回りまたは右回りのいずれか一方の円偏光を反射して他の光は透過する特性を示すものなどが挙げられる。
【０１０６】
視野角拡大フイルムは、液晶ディスプレイの画面を、画面に垂直でなくやや斜めの方向から見た場合でも、画像が比較的鮮明にみえるように視野角を広げるためのフイルムであり、例えば、位相差フイルム、液晶ポリマーなどの配向フイルムや透明基材上に液晶ポリマーなどの配向層を支持したものなどが挙げられる。視野角拡大フイルムとして用いられる位相差フイルムには、面方向に二軸に延伸された複屈折を有するポリマーフイルムや、面方向に一軸に延伸され厚さ方向にも延伸された厚さ方向の屈折率を制御した複屈折を有するポリマーや傾斜配向フイルムのような二方向延伸フイルムなどが用いられる。
【０１０７】
そのため、このようにして得られる粘着型光学フイルムを、液晶ディスプレイ、有機エレクトロルミネセンス装置（有機ＥＬ表示装置）、プラズマディスプレイパネル（ＰＤＰ）などの画像表示装置の基板の表面に、粘着剤層を介して貼着することにより、塗工面に対する塗工スジの発生を抑制し、耐久性にも優れた画像表示装置を得ることができる。
【０１０８】
なお、上記した説明において、粘着剤層２及び必要により設けられる下塗り層４を、基材（光学フイルム）１の片面に設けたが、基材（光学フイルム）１の両面に設けてもよい。
【実施例】
【０１０９】
以下の各実施例及び各比較例により、本発明をさらに具体的に説明するが、本発明はこれらに限定されるものではない。なお、以下において「部」及び「％」は、特に断りがない限り重量基準である。
【０１１０】
（実施例１）
（分散液の調整）
アクリル酸ブチル９３重量部、アクリル酸５重量部、モノ［ポリ（プロピレンオキシド）メタクリレート］リン酸エステル（ＳｉｐｏｍｅｒＰＡＭ−２００；ローディア日華株式会社製）２重量部、３−メタクリロキシプロピルトリメトキシシラン（ＫＢＭ−５０３；信越シリコーン株式会社製）固形分で０．０３重量部、３−メルカプトプロピルトリメトキシシラン（ＫＢＭ−８０３；信越シリコーン株式会社製）固形分で０．０３重量部、アニオン系乳化剤として、ハイテノールＬＡ１６（第一工業製薬株式会社製）水溶液（２０％）固形分で１重量部、水８３．５重量部を混合して、置換窒素を行った。窒素置換後、５分、６０００ｒｐｍ（ＴＫホモミクサー、プライミクス株式会社製）で乳化して、重合性混合物を含有する水分散液を作製した。重合性混合物を含有する水分散液は窒素雰囲気中に置いた。
【０１１１】
（水分散型粘着剤組成物の調整）
冷却管、窒素導入管、温度計及び攪拌機を備えた反応容器に、水５１．６重量部、ハイテノールＬＡ１６（第一工業製薬株式会社製）水溶液（２０％）固形分で２重量部を窒素雰囲気下で６０分、１５０ｒｐｍで攪拌した。その後、重合性混合物を含有する水分散液７５重量部を添加して、内浴温度６５℃にして、アンモニウムペルオキソ硫酸ナトリウム（ＡＰＳ）水溶液（５％）固形分で０．０１重量部を添加した後、攪拌速度１５０ｒｐｍで攪拌しながら一括重合を開始した。重合は内浴温度を６５℃に保ちながら、２時間行った。
【０１１２】
一括重合後、内浴温度を７０℃まで上げてアンモニウムペルオキソ硫酸ナトリウム（ＡＰＳ）水溶液（５％）固形分で０．０７重量部添加して、内浴温度を７０℃に保ちながら、１０分重合した。それから、内浴温度を７０℃に保ちながら、残りの水分散液を滴下しながら、３時間、滴下重合を行った。
【０１１３】
滴下重合終了後、内浴温度を７０℃に保ちながら、３時間重合を行った。
【０１１４】
重合性混合物を重合して得られるポリマーを含有する水分散液を室温まで冷却し、１０％アンモニア水を添加して、ｐＨを７．８に調整し、重合性混合物を重合して得られるポリマーを含有してなる水分散型粘着剤組成物を作成した。
【０１１５】
（粘着型光学フイルムの作製）
調整した水分散型粘着剤組成物を、シリコーン系剥離剤を塗布した厚さ３８μｍのフイルム（ＭＲＦ３８；三菱化学ポリエステル株式会社製）にダイ方式で塗工し、乾燥温度１２０℃で塗工速度５ｍ／分で２分間加熱して厚さ２３μｍの粘着剤層を形成した。これを事前に下塗り処理した偏光フイルム（偏光子：ポリビニルアルコール系フイルム、透明保護フイルム（両面）：トリアセチルセルロース（４０μｍ））に貼付して光学用フイルムを形成した。
【０１１６】
下塗り処理はエポクロスＷＳ７００をイソプロピルアルコール（ＩＰＡ）と水の重量比１／１（ＩＰＡ／水）の混合液で希釈して、０．２５ｗｔ％エポクロスＷＳ７００を調整し、これを光学フイルムに４０℃で１分間加熱処理して厚さ５０ｎｍになるように塗布した。
【０１１７】
（実施例２）
実施例１の３−メルカプトプロピルトリメトキシシラン（ＫＢＭ−８０３；信越シリコーン株式会社製）（連鎖移動剤）を０．０６重量部とした以外は実施例１と同様にして粘着型光学フイルムを作製した。
【０１１８】
（実施例３）
アクリル酸ブチル９３重量部、アクリル酸５重量部、ＰＡＭ−２００ ２重量部、３−メタクリロキシプロピルトリメトキシシラン（ＫＢＭ−５０３；信越シリコーン株式会社製）０．０３重量部、３−メルカプトプロピルトリメトキシシラン（ＫＢＭ−８０３；信越シリコーン株式会社製）０．０９重量部、アクアロンＨＳ１０２５（三洋化成工業株式会社製）（２５％）固形分で１重量部、水１０５ｇを混合して、窒素置換を行った。窒素置換後、５分、６０００ｒｐｍ（ＴＫホモミキサー、プライミクス株式会社製）で乳化して、重合性混合物を含有する水分散液を作製した。重合性混合物を含有する水分散液は窒素雰囲気中に置いた。
【０１１９】
（水分散型粘着剤組成物の調整）
冷却管、窒素導入管、温度計および攪拌機を備えた反応容器に水５９．８重量部、アクアロンＨＳ１０２５（三洋化成工業株式会社製）（２５％）固形分で２重量部を窒素雰囲気下で６０分、１５０ｒｐｍで攪拌した。それから、重合性混合物を含有する水分散液７５重量部を添加して、内浴温度６０℃にして、アンモニウムペルオキソ硫酸ナトリウム（ＡＰＳ）水溶液（５％）固形分で０．０３重量部を添加して、攪拌速度１５０ｒｐｍで攪拌しながら一括重合を開始した。重合は内浴温度を６０℃に保ちながら、２時間行った。
【０１２０】
一括重合終了後、内浴温度を６０℃まで上げて、アンモニウムペルオキソ硫酸ナトリウム（ＡＰＳ）水溶液（５％）固形分として０．０７重量部添加して、内浴温度を６０℃に保ちながら、１０分重合した。それから、残りの重合性混合物を含有する水分散液を滴下しながら、３時間滴下重合を行った。
【０１２１】
滴下重合終了後、内浴温度を６０℃に保ちながら、そのまま３時間重合を行った。
【０１２２】
その他は実施例１と同様にして粘着型光学フイルムを作製した。
【０１２３】
（比較例１）
実施例１の３−メルカプトプロピルトリメトキシシラン（ＫＢＭ−８０３；信越シリコーン株式会社製）を使用しなかった以外は実施例１と同様にして粘着型光学フイルムを作製した。
【０１２４】
（比較例２）
実施例１の３−メルカプトプロピルトリメトキシシラン（ＫＢＭ−８０３；信越シリコーン株式会社製）（連鎖移動剤）の代わりに１−ドデカンチオール（和光純薬株式会社製）を使用し、添加量を０．０１重量部とした以外は実施例１と同様にして粘着型光学フイルムを作製した。
【０１２５】
（比較例３）
実施例１の３−メルカプトプロピルトリメトキシシラン（ＫＢＭ−８０３；信越シリコーン株式会社製）（連鎖移動剤）の代わりに１−ドデカンチオール（和光純薬株式会社製）を使用し、添加量を０．０３重量部とした以外は実施例１と同様にして粘着型光学フイルムを作製した。
【０１２６】
（比較例４）
実施例１の３−メルカプトプロピルトリメトキシシラン（ＫＢＭ−８０３；信越シリコーン株式会社製）（連鎖移動剤）の代わりに３−メルカプトプロピオネート（ＴＭＭＰ；堺化学株式会社製）に変更し、添加量を０．００７重量部とした以外は実施例1と同様にして粘着型光学フイルムを作製した。
【０１２７】
（比較例５）
実施例１の３−メルカプトプロピルトリメトキシシラン（ＫＢＭ−８０３；信越シリコーン株式会社製）（連鎖移動剤）の代わりに３−メルカプトプロピオネート（ＴＭＭＰ；堺化学株式会社製）に変更し、添加量を０．０２１重量部とした以外は実施例1と同様にして粘着型光学フイルムを作製した。
【０１２８】
以下の実施例及び比較例で得た粘着シートについて次の特性を調べた。
（粘度）
実施例及び比較例で得た水分散型粘着剤をＲｈｅｏＳｔｒｅｓｓ１（ＨＡＡＫＥ株式会社製）で測定した。測定条件は、コーンタイプのロータ（Ｃｏｎｅ  Ｄｉａｍｅｔｅｒ：３５ｍｍ、Ｃｏｎｅ  Ａｎｇｌｅ：０．５ｄｅｇ． チタン製）、温度は３０℃、せん断速度は０．１（１／ｓ）から１４０００（１／ｓ）まで２０秒で上昇させ、その後１４０００（１／ｓ）から０．１（１／ｓ）まで２０秒で低下させて粘度を測定した。そして得られたデータ（1)０．１→１４０００（１／ｓ）のデータ）から近似式（累乗近似）（Ｙ＝Ａｘ-B）を算出し、Ｓｈｅａｒ  ｒａｔｅ  １とＳｈｅａｒ  ｒａｔｅ  １００００の推定値（Ｙ）を粘度として示す。（Ａは、せん断係数、Ｂは、定数、ｘは、せん断速度を表す。）
【０１２９】
（塗工性）
塗工性については、以下の基準で確認した。
【０１３０】
○：塗工性が良好であった（塗工スジが認められなかった）。
【０１３１】
△：塗工性が良好ではなかった（塗工スジが認められた）。
【０１３２】
（ガラス接着力）
各実施例および各比較例により得られた粘着型光学フイルムについて、初期及び４０℃保存でのガラス接着力を調べた。ガラス接着力の測定は以下の手順で行った。各実施例および各比較例で作製した光学用フイルムを幅２５ｍｍに切断し、これを、ガラス板（コーニング＃１７３７；コーニング株式会社製）に貼着し、２ｋｇのゴムローラーを１往復させて圧着して、５０℃、５気圧のオートクレーブ中に１５分間放置し、次いで、２５℃に冷却して、９０°剥離接着力（剥離速度３００ｍｍ／分）を測定した（初期接着力）。
【０１３３】
また、上記と同条件でオートクレーブから取り出した後、さらに６０℃の雰囲気下で、４０時間放置し、２５℃に冷却して、９０°剥離接着力（剥離速度３００ｍｍ／分）を測定した。
【０１３４】
（耐久性評価）
各実施例及び各比較例で得た粘着型光学フイルムについて、耐熱（９０℃）及び耐湿熱（６０℃／湿度９０％）の５００時間保存での耐久性評価を調べた。評価は以下の手順で行った。各実施例及び各比較例で作製した粘着型光学フイルムを３１０×２３０ｍｍに切断し、これをガラス板（コーニング♯１７３７；コーニング株式会社製）に貼付し、ラミネーターで圧着させて、５０℃、５気圧のオートクレーブ中に１５分間放置した。次いで、耐熱条件（９０℃）と耐湿熱条件（６０℃／湿度９０％）に５００時間投入して、欠陥（ハガレ、発泡）が発生しないか目視で確認した。
【０１３５】
なお、粘着型光学フイルム発泡の有無については、下記の基準で確認した。
【０１３６】
○：粘着型光学フイルムに変化が認められなかった。
【０１３７】
×：粘着型光学フイルムの粘着剤層に発泡が認められた。
【０１３８】
（実施例と比較例）
以下の表１に実施例及び比較例における組成を示す。尚、組成は重量部で表示している。
【０１３９】
【表１】
2010001415.tif 000006
表１中の略号を以下に示す。
ＰＡＭ-２００：Ｓｉｐｏｍｅｒ  ＰＡＭ-２００、（ローディア日華株式会社製）（プロピレンオキシドの平均重合度５．０）
ＫＢＭ−５０３：３-メタクリロイルオキシプロピル−トリメトキシシラン（信越化学株式会社製）
ＫＢＭ−８０３:３-メルカプトプロピル−トリメトキシシラン（信越化学株式会社製）
ＬＳＨ：１-ドデカンチオール（和光純薬株式会社製）
ＴＭＭＰ：３-メルカプトプロピオネート（堺化学株式会社製）
ＬＡ１６：ハイテノールＬＡ−１６（第一工業製薬株式会社製）
ＨＳ１０２５：ポリオキシエチレンアルキルエーテル硫酸塩
ＡＰＳ：アンモニウムペルオキソ硫酸ナトリウム
表１の実施例１〜３より明らかなように炭素数４〜１８のアルキル基を有する（メタ）アクリル酸アルキルエステルを主成分とし、さらに親水性モノマーを含むモノマー混合物と、さらに、メルカプト基を有するシラン系化合物を含む重合性混合物を重合して得られるポリマーを含有してなる水分散型粘着剤組成物の塗工性は良好であり、耐久性も向上していることがわかる。また、比較例１より明らかなように、メルカプト基を有するシラン系化合物を含有しない場合は、塗工性は良好ではなく、耐熱性などの耐久性が向上しないことがわかる。また、比較例２〜５より明らかなようにメルカプト基を含有するシラン系以外の連鎖移動剤を添加すると、塗工性は良好であるが、耐熱性などの耐久性が向上しないことがわかる。よって、炭素数４〜１８のアルキル基を有する（メタ）アクリル酸アルキルエステルを主成分とし、さらに親水性モノマーを含むモノマー混合物と、さらに、メルカプト基を有するシラン系化合物を含む重合性混合物を重合して得られるポリマーを含有してなる水分散型粘着剤組成物により、塗工性が良好であり、耐久性も向上している粘着型光学フイルムを得られることがわかる。
【図面の簡単な説明】
【０１４０】
【図１】（ａ）本発明の水分散型粘着シート（粘着型光学フイルム）の一実施形態の拡大断面図である。（ｂ）本発明の水分散型粘着シート（粘着型光学フイルム）の他の実施形態の拡大断面図である。
【符号の説明】
【０１４１】
１  基材（光学フイルム）
２  粘着剤層
３  離型シート
４  下塗り層
【図１】
2010001415.tif 000007